УГЛЕРОДНОЕ ВОЛОКНО И СПОСОБ ЕГО ИЗГОТОВЛЕНИЯ

1. Углеродное волокно, содержащее одиночные волокна, имеющие длины, составляющие 10 см и менее, при этом ось волокна каждого одиночного волокна характеризуется шириной волнистости, составляющей 2,5 мкм или более, при наблюдении его части между двумя точками с расстоянием по прямой между ними 1 мм с бокового направления, и при этом коэффициент изменчивости для ширины волнистости составляет 100% или менее.
c
002
2. Углеродное волокно по п. 1, где средний размер кристаллитов L и средний параметр ориентации кристаллитов π для одиночных волокон удовлетворяют формуле (1):
002
c
π(s)≥4,0·L(s)+73,2 формула (1)
c
002
3. Углеродное волокно по п. 2, где средний размер кристаллитов L и средний параметр ориентации кристаллитов π для одиночных волокон удовлетворяют формуле (2):
002
c
π(s)≤3,1·L(s)+81,8 формула (2)
4. Углеродное волокно по любому одному из пп. 1-3, где диаметр одиночных волокон составляет 3,0 мкм или более.
5. Углеродное волокно по любому одному из пп. 1-4, где диаметр одиночных волокон составляет 6,1 мкм или более.
6. Углеродное волокно по любому одному из пп. 1-5, где модуль упругости одиночных волокон составляет 200 ГПа или более.
7. Способ производства углеродного волокна, включающий стадии проведения обработки для стабилизации пучка волокон-предшественников углеродного волокна на полиакрилонитрильной основе, проведения обработки для предварительной карбонизации и проведения обработки для карбонизации в данном порядке с последующей резкой получающегося в результате пучка углеродных волокон в форме непрерывного волокна для получения длины одиночного волокна 10 см или менее, при этом число кручений для пучка волокон во время стадии обработки для карбонизации составляет 16 витков/м или более.
8. Способ производства углеродного волокна, включающий стадии проведения обработки для стабилизации пучка волокон-предшественников углеродного волокна на полиакрилонитрильной основе, проведения обработки для предварительной карбонизации и проведения обработки для карбонизации в данном порядке с последующей резкой получающегося в результате пучка углеродных волокон в форме непрерывного волокна для получения длины одиночного волокна 10 см или менее, при этом угол кручения для поверхности пучка волокон во время стадии обработки для карбонизации составляет 2,0° или более.